(57)【要約】【課題】アクリル樹脂を主体としる組成物ではなく、取り扱いやすく、従来の被膜特性等の諸物性を低減させることなく充分な耐熱性を付与することのできる、ビニル芳香族化合物と炭化水素とからなる共重合体を主とする熱可塑性エラストマー組成物を提供する。【解決手段】ビニル芳香族化合物を含むブロックと、共役ジエン化合物を含むブロックとのブロック共重合体の水添ブロック共重合体（ａ）と、Ｎ−置換マレイミド（ｂ）およびアルキル鎖炭素数が６〜１２の（メタ）アクリル酸エステル（ｃ）の共重合体とを含み、Ｎ−置換マレイミド（ｂ）は、水添ブロック共重合体（ａ）とＮ−置換マレイミド（ｂ）の合計に対し、５〜２０質量部含まれる、熱可塑性エラストマー組成物。【選択図】なし【特許請求の範囲】
【請求項１】
ビニル芳香族化合物を主体とする重合体ブロックＡと、共役ジエン化合物を主体とする重合体ブロックＢとから構成されるブロック共重合体が水素添加された水添ブロック共重合体（ａ）と、
Ｎ−置換マレイミド（ｂ）、および、アルキル鎖炭素数が６〜１２の（メタ）アクリル酸エステル（ｃ）の共重合体と、を含み、
前記Ｎ−置換マレイミド（ｂ）は、質量部換算で、前記水添ブロック共重合体（ａ）と前記Ｎ−置換マレイミド（ｂ）の合計（ａ＋ｂ）に対し、５〜２０質量部含まれる、熱可塑性エラストマー組成物。
【請求項２】
炭化水素系溶媒またはケトン類の少なくともいずれか一方に分散されている、請求項１記載の熱可塑性エラストマー組成物。
【請求項３】
請求項１または２記載の熱可塑性エラストマー組成物を用いて絶縁処理され、防湿絶縁性を有する、薄物成形体。
【請求項４】
Ｎ−置換マレイミド（ｂ）、および、アルキル鎖炭素数が６〜１２の（メタ）アクリル酸エステル（ｃ）を混合し、共重合させる共重合工程と、
得られた共重合体と、ビニル芳香族化合物を主体とする重合体ブロックＡと、共役ジエン化合物を主体とする重合体ブロックＢとから構成されるブロック共重合体を水素添加してなる水添ブロック共重合体（ａ）とを混合する混合工程とを有し、
前記混合工程において、前記Ｎ−置換マレイミド（ｂ）は、質量部換算で、前記水添ブロック共重合体（ａ）と前記Ｎ−置換マレイミド（ｂ）の合計（ａ＋ｂ）に対し、５〜２０質量部含まれるよう混合される、熱可塑性エラストマー組成物の製造方法。
【発明の詳細な説明】
【技術分野】
【０００１】
本発明は、熱可塑性エラストマー組成物および熱可塑性エラストマー組成物の製造方法に関する。より詳細には、本発明は、被膜物性等の諸特性を低下させることなく、耐熱性をさらに向上させ得る熱可塑性エラストマー組成物および熱可塑性エラストマー組成物の製造方法に関する。
【背景技術】
【０００２】
従来、電子基板等の電気機器部品、各種看板、自動車部品、装飾分野等の種々の分野において、対象となる物品に耐候性や耐熱性等を付与するためのコーティング用組成物が開発されている（特許文献１〜４）。特許文献１および特許文献２には、主としてアクリル樹脂を含む組成物が提案されている。また、特許文献３および特許文献４には、主として熱可塑性樹脂を含む組成物が提案されている。
【先行技術文献】
【特許文献】
【０００３】
【特許文献１】特開平５−３１０８５３号公報
【特許文献２】特開２０１０−５３１８５号公報
【特許文献３】特開２０１１−８９０６１号公報
【特許文献４】特開２００５−１６２９８６号公報
【発明の概要】
【発明が解決しようとする課題】
【０００４】
特許文献１および特許文献２に記載の組成物は、アクリル樹脂を主とする組成物である。アクリル樹脂を主とする組成物は、元々耐候性や耐熱性が高く、コーティングの分野で汎用されている。しかしながら、このような組成物は、固形物であり、利便性が悪い。
【０００５】
ところで、スチレン等のビニル芳香族化合物と炭化水素とからなる共重合体（エラストマー）は、接着剤等の技術分野において汎用されている。しかしながら、このようなエラストマーは、コーティング等の分野で要求される更なる高温条件（例えば１５０℃以上）での耐熱性を有しておらず、高温における被膜特性等の諸特性が低下しやすい。たとえば、特許文献３および特許文献４に記載の組成物は、熱可塑性エラストマーを主とする組成物である。しかしながら、このような組成物は、物品にコーティングを行う場合において、被膜特性等の諸特性を低下させることなく充分な耐熱性を付与することができない。
【０００６】
本発明は、これら先行技術文献における従来技術とは異なり、アクリル樹脂を主体としる組成物ではなく、取り扱いやすく、従来の被膜特性等の諸物性を低減させることなく充分な耐熱性を付与することのできる、ビニル芳香族化合物と炭化水素とからなる共重合体を主とする熱可塑性エラストマー組成物および熱可塑性エラストマー組成物の製造方法を提供することを目的とする。
【課題を解決するための手段】
【０００７】
上記課題を解決する本発明の熱可塑性エラストマー組成物および熱可塑性エラストマー組成物の製造方法には、以下の構成が主に含まれる。
【０００８】
（１）ビニル芳香族化合物を主体とする重合体ブロックＡと、共役ジエン化合物を主体とする重合体ブロックＢとから構成されるブロック共重合体が水素添加された水添ブロック共重合体（ａ）と、Ｎ−置換マレイミド（ｂ）、および、アルキル鎖炭素数が６〜１２の（メタ）アクリル酸エステル（ｃ）の共重合体と、を含み、前記Ｎ−置換マレイミド（ｂ）は、質量部換算で、前記水添ブロック共重合体（ａ）と前記Ｎ−置換マレイミド（ｂ）の合計（ａ＋ｂ）に対し、５〜２０質量部含まれる、熱可塑性エラストマー組成物。
【０００９】
このような構成によれば、本発明の熱可塑性エラストマー組成物は、水添ブロック共重合体（ａ）を主とするエラストマー組成物において、特定量のＮ−置換マレイミド（ｂ）を含む重合体が均一に混合されていることにより、高温時における諸物性を低下させることなく、充分な耐熱性を付与することができる。また、Ｎ−置換マレイミド（ｂ）は、アルキル鎖炭素数が６〜１２の（メタ）アクリル酸エステル（ｃ）と共重合されている。そのため、水添ブロック共重合体（ａ）と混合する際に、Ｎ−置換マレイミド（ｂ）を含む重合体と水添ブロック共重合体（ａ）とが相溶しやすく、取り扱いやすい。
【００１０】
（２）炭化水素系溶媒またはケトン類の少なくともいずれか一方に分散されている、（１）記載の熱可塑性エラストマー組成物。
【００１１】
このような構成によれば、本発明の熱可塑性エラストマー組成物は、これらの溶媒に分散されることにより、取扱性がさらに向上する。
【００１２】
（３）（１）または（２）記載の熱可塑性エラストマー組成物を用いて絶縁処理され、防湿絶縁性を有する、薄物成形体。
【００１３】
このような構成によれば、薄物成形体は、上記熱可塑性エラストマー組成物によってコーティングされることにより、良好な防湿絶縁性が付与され得る。また、熱可塑性エラストマー組成物は、高温における諸物性を低下させにくく、かつ、耐熱性が優れる。そのため、薄物成形体は、コーティングの施された電子基板等として好適である。
【００１４】
（４）Ｎ−置換マレイミド（ｂ）、および、アルキル鎖炭素数が６〜１２の（メタ）アクリル酸エステル（ｃ）を混合し、共重合させる共重合工程と、得られた共重合体と、ビニル芳香族化合物を主体とする重合体ブロックＡと、共役ジエン化合物を主体とする重合体ブロックＢとから構成されるブロック共重合体を水素添加してなる水添ブロック共重合体（ａ）とを混合する混合工程とを有し、前記混合工程において、前記Ｎ−置換マレイミド（ｂ）は、質量部換算で、前記水添ブロック共重合体（ａ）と前記Ｎ−置換マレイミド（ｂ）の合計（ａ＋ｂ）に対し、５〜２０質量部含まれるよう混合される、熱可塑性エラストマー組成物の製造方法。
【００１５】
このような構成によれば、本発明の熱可塑性エラストマー組成物の製造方法は、共重合工程において、Ｎ−置換マレイミド（ｂ）、および、アルキル鎖炭素数が６〜１２の（メタ）アクリル酸エステル（ｃ）が混合され、あらかじめ共重合されている。これにより、本製造方法は、その後の混合工程における水添ブロック共重合体（ａ）とＮ−置換マレイミド（ｂ）を含む重合体との相溶性が改善されている。そのため、得られる熱可塑性エラストマー組成物は、取扱性がよい。また、得られるエラストマー組成物は、水添ブロック共重合体（ａ）と、特定量のＮ−置換マレイミド（ｂ）を含む重合体とが均一に混合されているため、高温時における諸物性を低下させることなく、充分な耐熱性を付与されている。
【発明の効果】
【００１６】
本発明によれば、取り扱いやすく、従来の被膜特性等の諸物性を低減させることなく充分な耐熱性を付与することのできる、ビニル芳香族化合物と炭化水素とからなる共重合体を主とする熱可塑性エラストマー組成物および熱可塑性エラストマー組成物の製造方法を提供することができる。
【発明を実施するための形態】
【００１７】
＜熱可塑性エラストマー組成物＞
本発明の一実施形態の熱可塑性エラストマー組成物（以下、エラストマー組成物という）は、たとえば、各種物品（基材）に塗工されることにより、各種物品に被膜特性等の諸物性や、耐熱性を付与するための組成物である。エラストマー組成物は、ビニル芳香族化合物を主体とする重合体ブロックＡと、共役ジエン化合物を主体とする重合体ブロックＢとから構成されるブロック共重合体を水素添加してなる水添ブロック共重合体（ａ）と、Ｎ−置換マレイミド（ｂ）、および、アルキル鎖炭素数が６〜１２の（メタ）アクリル酸エステル（ｃ）の共重合体とを含む。Ｎ−置換マレイミド（ｂ）は、質量部換算で、水添ブロック共重合体（ａ）とＮ−置換マレイミド（ｂ）の合計（ａ＋ｂ）に対し、５〜２０質量部含まれる。以下、それぞれについて説明する。
【００１８】
（水添ブロック共重合体（ａ））
水添ブロック共重合体（ａ）は、ビニル芳香族化合物を主体とする重合体ブロックＡと、共役ジエン化合物を主体とする重合体ブロックＢとから構成されるブロック共重合体が水素添加された共重合体である。
【００１９】
重合体ブロックＡは、ビニル芳香族化合物を主体とする。ビニル芳香族化合物は、特に限定されない。一例を挙げると、ビニル芳香族化合物は、スチレン、α−メチルスチレン、ｐ−メチルスチレン、ジビニルベンゼン、１，１−ジフェニルエチレン、Ｎ，Ｎ−ジメチル−ｐ−アミノエチルスチレン、Ｎ，Ｎ−ジエチル−ｐ−アミノエチルスチレン等である。これらは、併用されてもよい。
【００２０】
重合体ブロックＢは、共役ジエン化合物を主体とする。共役ジエン化合物は、特に限定されない。一例を挙げると、共役ジエン化合物は、１対の共役二重結合を有するジオレフィンである。具体的には、共役ジエン化合物は、１，３−ブタジエン、２−メチル−１，３−ブタジエン（イソプレン）、２，３−ジメチル−１，３−ブタジエン、１，３−ペンタジエン、２−メチル−１，３−ペンタジエン、１，３−ヘキサジエン等である。これらは、併用されてもよい。
【００２１】
水添ブロック共重合体（ａ）は、重合体ブロックＡを少なくとも１個有する。重合体ブロックＡは、得られるエラストマー組成物を用いてコーティングを行う場合に、機械強度等を付与する点から重要である。水添ブロック共重合体（ａ）中の重合体ブロックＡの含有量は、１２質量％以上であることが好ましく、２０質量％以上であることがより好ましい。また、水添ブロック共重合体（ａ）中の重合体ブロックＡの含有量は、６７質量％以下であることが好ましく、４０質量％以下であることがより好ましい。なお、重合体ブロックＡの含有量は、たとえば、四酸化オスミウムを触媒として水素添加前の共重合体をターシャリーブチルハイドロパーオキサイドにより酸化分解する方法（Ｉ．Ｍ．ＫＯＬＴＨＯＦＦ、ｅｔ  ａｌ．、Ｊ．Ｐｏｌｙｍ．Ｓｃｉ．１、４２９（１９４６）に記載の方法）に基づいて測定し得る。
【００２２】
また、水添ブロック共重合体（ａ）は、重合体ブロックＢを少なくとも１個有する。重合体ブロックＢは、常温またはそれ以下の低温で、柔軟性を保持する点から重要である。水添ブロック共重合体（ａ）中の重合体ブロックＢの含有量は、３３質量％以上であることが好ましく、６０質量％以上であることがより好ましい。また、水添ブロック共重合体（ａ）中の重合体ブロックＢの含有量は、８８質量％以下であることが好ましく、８０質量％以下であることがより好ましい。
【００２３】
本実施形態の水添ブロック共重合体（ａ）の重量平均分子量は、耐熱性、機械的強度および成形加工性等の点から、１００００以上であることが好ましく、５００００以上であることがより好ましい。また、水添ブロック共重合体（ａ）の重量平均分子量は、５０００００以下であることが好ましく、４０００００以下であることがより好ましい。なお、本実施形態において、水添ブロック共重合体（ａ）の重量平均分子量とは、ゲルパーミュエーションクロマトグラフィー（ＧＰＣ）による測定を行い、市販の標準ポリスチレンの測定から求めた検量線（標準ポリスチレンのピーク分子量を使用して作成）を使用して求めたクロマトグラムの分子量である。
【００２４】
本実施形態の水添ブロック共重合体（ａ）の分子量分布は、３以下であることが好ましく、２以下であることがより好ましい。なお、水添ブロック共重合体（ａ）の分子量分布は、上記したＧＰＣにより測定される重量平均分子量と数平均分子量との比率（重量平均分子量／数平均分子量）により算出される。
【００２５】
本実施形態の水添ブロック共重合体（ａ）は、共役ジエン単量体単位の二重結合の水添率が５０％以上であることが好ましく、７０％以上であることがより好ましい。また、水添ブロック共重合体（ａ）は、ビニル芳香族化合物単量体単位の芳香族二重結合の水添率が５０％以下であることが好ましく、３０％以下であることがより好ましい。なお、水添ブロック共重合体の水添率は、核磁気共鳴装置（ＮＭＲ）等を用いて測定し得る。
【００２６】
水添ブロック共重合体（ａ）中に重合体ブロックＡおよび重合体ブロックＢがそれぞれ複数存在する場合には、それらの分子量や組成等の構造は同一であってもよく、異なっていてもよい。
【００２７】
本実施形態の水添ブロック共重合体（ａ）において、水素添加前の共重合体は、炭化水素溶媒中で、有機アルカリ金属化合物等の開始剤を用いてアニオンリビング重合を行う等により調製し得る。
【００２８】
炭化水素溶媒としては、ｎ−ブタン、イソブタン、ｎ−ペンタン、ｎ−ヘキサン、ｎ−ヘプタン、ｎ−オクタン等の脂肪族炭化水素類；シクロヘキサン、シクロヘプタン、メチルシクロヘプタン等の脂環式炭化水素類；および、ベンゼン、トルエン、キシレン、エチルベンゼン等の芳香族炭化水素等が例示される。
【００２９】
開始剤としては、脂肪族炭化水素アルカリ金属化合物、芳香族炭化水素アルカリ金属化合物、有機アミノアルカリ金属化合物等が例示される。
【００３０】
重合温度は、０〜１８０℃程度が例示される。重合時間は、４８時間以内が例示される。また、重合系の雰囲気は、窒素ガス等の不活性ガス雰囲気にすることが好ましい。重合圧力は、特に限定されない。
【００３１】
本実施形態の水添ブロック共重合体（ａ）は、上記で得られたブロック共重合体を水素添加することにより得られる。水素添加の際に用いる水添触媒は、特に限定されない。一例を挙げると、水添触媒は、Ｎｉ、Ｐｔ、Ｐｄ、Ｒｕ等の金属をカーボン、シリカ、アルミナ、ケイソウ土等に担持させた担持型不均一系水添触媒；Ｎｉ、Ｃｏ、Ｆｅ、Ｃｒ等の有機酸塩またはアセチルアセトン塩等の遷移金属塩と有機アルミニウム等の還元剤とを用いる、いわゆるチーグラー型水添触媒；Ｔｉ、Ｒｕ、Ｒｈ、Ｚｒ等の有機金属化合物等のいわゆる有機金属錯体等の均一系水添触媒等である。
【００３２】
水添反応における温度は、０〜２００℃程度である。水添反応に使用される水素の圧力は、０．１〜１５ＭＰａ程度である。水添反応時間は、３分〜１０時間程度である。得られた水添ブロック共重合体（ａ）の溶液は、適宜、触媒残査が除去される。
【００３３】
本実施形態の水添ブロック共重合体（ａ）は、各種フェノール系安定剤、リン系安定剤、イオウ系安定剤、アミン系安定剤等の安定剤が添加されてもよい。
【００３４】
本実施形態の水添ブロック共重合体（ａ）は、上記の水添共重合体に、官能基を有する原子団が結合した変性水添共重合体であってもよい。官能基を有する原子団としては、水酸基、カルボニル基、チオカルボニル基、酸ハロゲン化物基、酸無水物基、カルボキシル基、チオカルボキシル酸基、アルデヒド基、チオアルデヒド基、カルボン酸エステル基、アミド基、スルホン酸基、スルホン酸エステル基、リン酸基、リン酸エステル基、アミノ基、イミノ基、ニトリル基、ピリジル基、キノリン基、エポキシ基、チオエポキシ基、スルフィド基、イソシアネート基、イソチオシアネート基、ハロゲン化ケイ素基、シラノール基、アルコキシケイ素基、ハロゲン化スズ基、アルコキシスズ基、フェニルスズ基等から選ばれる官能基を少なくとも１種含有する原子団等が例示される。
【００３５】
水添ブロック共重合体（ａ）の配合量は、エラストマー組成物中、７８質量％以上であることが好ましく、８８質量％以上であることがより好ましい。また、水添ブロック共重合体（ａ）の配合量は、エラストマー組成物中、９６質量％以下であることが好ましく、９２質量％以下であることがより好ましい。水添ブロック共重合体（ａ）の配合量が上記範囲内である場合、水添ブロック共重合体の基本的な諸物性を保持するという利点がある。
【００３６】
（Ｎ−置換マレイミド（ｂ））
Ｎ−置換マレイミド（ｂ）は、環構造を有する単量体である。Ｎ−置換マレイミドとしては、シクロヘキシルマレイミド、メチルマレイミド、フェニルマレイミド、ベンジルマレイミド等が例示される。
【００３７】
本実施形態において、Ｎ−置換マレイミド（ｂ）は、水添ブロック共重合体（ａ）を主とする本実施形態のエラストマー組成物において、耐熱性を向上させるために配合される。本実施形態において、Ｎ−置換マレイミド（ｂ）は、質量部換算で、水添ブロック共重合体（ａ）とＮ−置換マレイミド（ｂ）の合計（ａ＋ｂ）に対し、５質量％以上となるように配合されればよく、６質量％以上となるように配合されることが好ましい。また、Ｎ−置換マレイミド（ｂ）は、質量部換算で、水添ブロック共重合体（ａ）とＮ−置換マレイミド（ｂ）の合計（ａ＋ｂ）に対し、２０質量％以下となるように配合されればよく、１８質量％以下となるように配合されることが好ましい。Ｎ−置換マレイミドの配合量が５質量部未満である場合、得られるエラストマー組成物の耐熱性が充分に付与されず、各種物性が低下しやすい。一方、Ｎ−置換マレイミドの配合量が２０質量％を超える場合、得られるエラストマー組成物を用いて物品にコーティングを行った場合に被膜外観が劣りやすい。
【００３８】
Ｎ−置換マレイミド（ｂ）の配合量は、エラストマー組成物中、４質量％以上であることが好ましく、５質量％以上であることがより好ましい。また、Ｎ−置換マレイミド（ｂ）の配合量は、エラストマー組成物中、１８質量％以下であることが好ましく、１５質量％以下であることがより好ましい。Ｎ−置換マレイミド（ｂ）の配合量が上記範囲内である場合、水添ブロック共重合体の基本的な諸物性を保持しながら、耐熱性が向上するという利点がある。
【００３９】
（アルキル鎖炭素数が６〜１２の（メタ）アクリル酸エステル（ｃ））
アルキル鎖炭素数が６〜１２の（メタ）アクリル酸エステル（ｃ）は、上記水添ブロック共重合体（ａ）とＮ−置換マレイミド（ｂ）との相溶性を向上させるために配合される。アルキル鎖炭素数が６〜１２の（メタ）アクリル酸エステル（ｃ）としては、ヘキシル（メタ）アクリレート、ｎ−オクチル（メタ）アクリレート、イソオクチル（メタ）アクリレート、２−エチルヘキシル（メタ）アクリレート、ドデシル（メタ）アクリレート、デシル（メタ）アクリレート等が例示される。これらは、併用されてもよい。
【００４０】
本実施形態の（メタ）アクリル酸エステル（ｃ）は、アルキル鎖炭素数が６〜１２である。このような炭素数の（メタ）アクリル酸エステル（ｃ）は、Ｎ−置換マレイミド（ｂ）と重合させる際の反応性が良好である。また、（メタ）アクリル酸エステル（ｃ）は、耐熱性が優れている。
【００４１】
（メタ）アクリル酸エステル（ｃ）の配合量は、エラストマー組成物中、４質量％以上であることが好ましく、５質量％以上であることがより好ましい。また、アルキル鎖炭素数が６〜１２の（メタ）アクリル酸エステル（ｃ）の配合量は、エラストマー組成物中、１８質量％以下であることが好ましく、１５質量％以下であることがより好ましい。アルキル鎖炭素数が６〜１２の（メタ）アクリル酸エステル（ｃ）の配合量が上記範囲内である場合、耐熱性を付与するＮ−置換マレイミドと、水添ブロック共重合体との相溶性を向上させ、水添ブロック共重合体の基本的な諸物性が保持されるという利点がある。
【００４２】
エラストマー組成物全体の説明に戻り、本実施形態のエラストマー組成物を調製する方法は特に限定されない。一例を挙げると、エラストマー組成物は、上記Ｎ−置換マレイミド（ｂ）、および、上記アルキル鎖炭素数が６〜１２の（メタ）アクリル酸エステル（ｃ）を混合し、共重合させる工程（共重合工程）と、得られた共重合体と、上記水添ブロック共重合体（ａ）とを混合する工程（混合工程）とによって調製される。
【００４３】
（共重合工程）
Ｎ−置換マレイミド（ｂ）、および、アルキル鎖炭素数が６〜１２の（メタ）アクリル酸エステル（ｃ）の共重合体を調製する方法は特に限定されない。一例を挙げると、共重合体は、適宜の溶媒中において、Ｎ−置換マレイミド（ｂ）と、アルキル鎖炭素数が６〜１２の（メタ）アクリル酸エステル（ｃ）と、適宜の連鎖移動剤を混合し、重合開始剤を添加してラジカル重合を行うことにより調製し得る。
【００４４】
溶媒としては特に限定されない。一例を挙げると、溶媒は、ヘプタン、トルエン、キシレン、オクタン、ミネラルスピリット等の炭化水素系溶剤；酢酸エチル、酢酸ｎ−ブチル、酢酸イソブチル、エチレングリコールモノメチルエーテルアセテート、ジエチレングリコールモノブチルエーテルアセテート等のエステル系溶剤；メチルエチルケトン、メチルイソブチルケトン、ジイソブチルケトン、シクロヘキサノン等のケトン系溶剤；メタノール、エタノール、イソプロパノール、ｎ−ブタノール、ｓｅｃ−ブタノール、イソブタノール等のアルコール系溶剤；ｎ−ブチルエーテル、ジオキサン、エチレングリコールモノメチルエーテル、エチレングリコールモノエチルエーテル等のエーテル系溶剤；芳香族石油系溶剤等である。
【００４５】
連鎖移動剤としては特に限定されない。一例を挙げると、連鎖移動剤は、ｎ−オクチルメルカプタン、ｎ−ドデシルメルカプタン、ｔ−ドデシルメルカプタン等メルカプタン系の連鎖移動剤である。これらの連鎖移動剤は、併用されてもよい。連鎖移動剤の配合量は特に限定されない。一例を挙げると、連鎖移動剤の配合量は、Ｎ−置換マレイミドと（メタ）アクリル酸エステルの総量中、０．５〜５質量％である。
【００４６】
重合開始剤としては特に限定されない。一例を挙げると、重合開始剤としては、過酸化ベンゾイル、メチルシクロヘキサノンパーオキサイド、クメンハイドロパーオキサイド、ジイソプロピルベンゼンパーオキサイド、ジ−ｔ−ブチルパーオキサイド、ｔ−ブチルパーオキシベンゾエート、ジイソプロピルパーオキシカーボネート、ｔ−ブチルパーオキシイソプロピルモノカーボネート等の有機過酸化物、２，２’−アゾビスイソブチロニトリル（ＡＩＢＮ）等である。重合開始剤の配合量は特に限定されない。一例を挙げると、重合開始剤の配合量は、Ｎ−置換マレイミドと（メタ）アクリル酸エステルの総量中、０．５〜５質量％である。
【００４７】
ラジカル重合反応時の重合温度は、７５〜１４０℃程度が例示される。重合時間は、６時間以内が例示される。また、溶液重合に限定されず、塊状重合、懸濁重合、乳化重合などの方法と、その重合法に適当な溶媒、重合開始剤、連鎖移動剤および反応温度の組み合わせが採用されてもよい。
【００４８】
得られる共重合体の分子量は特に限定されない。一例を挙げると、得られる共重合体の分子量（重量平均分子量）は、３０００以上であることが好ましく、５０００以上であることがより好ましい。また、得られる共重合体の分子量（重量平均分子量）は、３０００００以下であることが好ましく、１５００００以下であることがより好ましい。
【００４９】
（混合工程）
混合工程では、共重合工程によって得られた共重合体と、水添ブロック共重合体（ａ）とが混合される。この際、本実施形態のエラストマー組成物の製造方法は、Ｎ−置換マレイミド（ｂ）が、質量部換算で、水添ブロック共重合体（ａ）とＮ−置換マレイミド（ｂ）の合計（ａ＋ｂ）に対し、５〜２０質量部となるように混合される。また、水添ブロック共重合体（ａ）が混合される前に、Ｎ−置換マレイミド（ｂ）、および、アルキル鎖炭素数が６〜１２の（メタ）アクリル酸エステル（ｃ）が混合され、あらかじめ共重合されている。そのため、混合工程では、水添ブロック共重合体（ａ）とＮ−置換マレイミド（ｂ）との相溶性がアルキル鎖炭素数が６〜１２の（メタ）アクリル酸エステル（ｃ）によって改善されており、これらは容易に混合され得る。
【００５０】
混合工程において、水添ブロック共重合体（ａ）は、予め適宜の溶媒に溶解されてもよい。一例を挙げると、水添ブロック共重合体（ａ）は、炭化水素系溶媒、ケトン類、アルコール類、脂肪酸エステル類等に溶解されてもよい。これらの中でも、溶解または分散しやすいという点から、水添ブロック共重合体（ａ）は、炭化水素系溶媒またはケトン類の少なくともいずれか一方に分散されていることが好ましい。これにより、水添ブロック共重合体（ａ）と、上記共重合体とは、互いに混合しやすく、得られるエラストマー組成物は、取扱性が優れる。
【００５１】
なお、本実施形態のエラストマー組成物は、適宜、任意成分が配合されてもよい。任意成分としては、充填剤、改質剤、消泡剤、着色剤、酸化防止剤、紫外線吸収剤、蛍光剤、機能性顔料、粘着付与剤、粘性調整剤等が例示される。
【００５２】
以上、本実施形態のエラストマー組成物は、水添ブロック共重合体（ａ）を主とするエラストマー組成物において、特定量のＮ−置換マレイミド（ｂ）を含む重合体が均一に混合されていることにより、高温時における諸物性を低下させることなく、充分な耐熱性を付与することができる。具体的には、得られるエラストマー組成物の性状は、均一な液状である。また、得られるエラストマー組成物を物品に塗工し、加熱乾燥（たとえば５０℃で３０分間、および、７０℃で１時間以上）した後の引張破壊強さ（ＭＰａ）、引張破壊伸び（％）、ヤング率（ＭＰａ）等の初期物性は、加熱処理（たとえば１６５℃で６時間）を行った後であっても低下しにくい。また、Ｎ−置換マレイミド（ｂ）は、アルキル鎖炭素数が６〜１２の（メタ）アクリル酸エステル（ｃ）と共重合されている。そのため、水添ブロック共重合体（ａ）と混合する際に、Ｎ−置換マレイミド（ｂ）を含む重合体と水添ブロック共重合体（ａ）とが相溶しやすく、取り扱いやすい。
【００５３】
＜薄物成形体＞
本発明の一実施形態の薄物成形体は、上記したエラストマー組成物を各種物品（基材）に塗工することにより、基材に絶縁処理を施し、防湿絶縁性が付与された成形体である。
【００５４】
エラストマー組成物が塗工される基材は、特に限定されない。一例を挙げると、基材は、紙、木材、樹脂、金属、ガラス、セメント、アスファルト、皮革等である。これらの基材に塗工されることにより、エラストマー組成物は、建築、建材、自動車、船舶、鉄道、航空機、機械、構造物、自動車補修、家電、繊維、皮革、文房具、木工、家具、雑貨、鋼板、缶、電子基板、電子部品、印刷等の各種技術分野で広範に使用され得る。これらの中でも、エラストマー組成物は、電気基板等の分野において好適に使用される。すなわち、エラストマー組成物は、透湿性が低く絶縁性が高いことから、防湿の観点から電気電子部品の寿命を延ばすことが可能である。そのため、エラストマー組成物は、電気電子分野に有効なコーティング膜となり得る。より具体的には、電子基板、プリント配線板等においては、エラストマー組成物によるコーティングを行うことにより、高度な防湿絶縁性が付与された薄物成形体が得られる。
【００５５】
エラストマー組成物を塗工する方法は特に限定されない。一例を挙げると、エラストマー組成物は、浸漬法、ハケ塗り法、スプレー法、線引き塗布法、ディスペンス法等の方法によって、各種基材に塗工され得る。
【実施例】
【００５６】
以下、実施例により本発明をより具体的に説明する。本発明は、これら実施例に何ら限定されない。
【００５７】
使用した原料を以下に示す。
（水添ブロック共重合体（ａ））
タフテックＭ１９１３（旭化成ケミカルズ（株）製）
セプトン２００２、セプトン８００７Ｌ（（株）クラレ製）
（Ｎ−置換マレイミド（ｂ））
イミレックス−Ｃ（Ｎ−シクロヘキシルマレイミド  日本触媒（株）製）
（アルキル鎖炭素数が６〜１２の（メタ）アクリル酸エステル（ｃ））
ライトエステルＣＨ（メタクリル酸シクロヘキシル  共栄社化学（株）製）
（連鎖移動剤）
チオカルコール２０（ｎ−ドデシルメルカプタン  花王（株）製）
（重合開始剤）
パーブチルＺ（ｔ−ブチルベンゾエート  日油（株）製）
【００５８】
（実施例１）
１０質量部のイミレックス−Ｃ、１０質量部のライトエステルＣＨ、０．５質量部のｎ−ドデシルメルカプタン、４０質量部のシクロヘキサノンを１Ｌコルベンに入れ、窒素ガスを吹き込みながら１２５℃に加熱した。その後、適量のパーブチルＺを投入し、１時間ごとに、投入する操作を３回行い、改質用樹脂組成物（共重合体）を得た。得られた組成物の重量平均分子量は１５０００で、加熱残分は３７％であった。次に、６質量部の改質用樹脂組成物と、１００質量部のタフテックＭ１９１３溶液（４０質量部のメチルシクロヘキサン、２０質量部のメチルエチルケトン、２０質量部のシクロヘキサノンおよび２０質量部のタフテックＭ１９１３）を混合し、エラストマー組成物を作製した。
【００５９】
（実施例２〜６、比較例１〜５）
使用した水添ブロック共重合体の種類、（メタ）アクリル酸エステルの種類、改質樹脂の混合量を変更した以外は、実施例１と同様の方法に従って、実施例２〜６および比較例１〜５のエラストマー組成物を作製した。
【００６０】
実施例１〜６および比較例１〜５により得られたそれぞれのエラストマー組成物について、以下の評価方法に従って、被膜外観、引張特性の初期値、１６５℃で６時間加熱後の引張特性の保持率を評価した。結果を表１に示す。
【００６１】
（被膜外観）
被膜外観は、被膜を目視することによって、評価した。評価基準を以下に示す。
＜評価基準＞
○：エラストマー組成物は、均一であった。
×１：エラストマー組成物は、白濁を生じた。
×２：エラストマー組成物は、割れを生じた。
【００６２】
（引張特性）
それぞれのエラストマー組成物を、アプリケータで離型紙上に均一の膜厚になるように塗り付けし、５０℃で３０分乾燥後、７０℃で１時間以上乾燥した。その後、ＪＩＳ  Ｋ  ７１１３  ８．１に準拠して引張破壊強さ（ＭＰａ）を測定した。この際の試験片形状はＪＩＳ  Ｋ  ６２５１に規定するダンベル２号（平行部幅１０ｍｍ）とし、引張速度は１００ｍｍ／ｍｉｎとした。また、ＪＩＳ  Ｋ  ７１１３  ８．２に準拠して引張破壊伸び（％）を測定した。この際の条件は、引張破壊強さと同じとし、標線間（平行部２０ｍｍ）の破断時の距離伸びを測定した。さらに、ＪＩＳ  Ｋ  ７１１３  ８．３の引張弾性率に準拠して、ヤング率（初期弾性率）を測定した。この際、幅１０ｍｍ、チャック間距離１０．８ｍｍ、引張速度１ｍｍ／ｍｉｎにて、応力変化率の最大値を測定した。その後、１６５℃で６時間加熱した試料についても同様に引張特性を評価し、引張特性の保持率（％）を算出した。
【００６３】
【表１】
2017110109.tif 000002
【００６４】
表１に示されるように、イミレックス−Ｃ（Ｎ−置換マレイミド（ｂ））がタフテックＭ１９１３、セプトン２００２またはセプトン８００７Ｌ（水添ブロック共重合体（ａ））とイミレックス−Ｃ（Ｎ−置換マレイミド（ｂ）の合計（ａ＋ｂ）に対し、５〜２０質量部含まれるよう調製した実施例１〜６のエラストマー組成物は、いずれも被膜外観が優れており、かつ、熱処理後の諸物性（引張特性）が充分に保持された。
【００６５】
一方、イミレックス−Ｃ（Ｎ−置換マレイミド（ｂ））の配合量が上記数値範囲の下限値を下回るよう調製した比較例１〜２のエラストマー組成物は、熱処理後の諸物性（引張特性、特にヤング率）が大きく低下した。また、イミレックス−Ｃ（Ｎ−置換マレイミド（ｂ））の配合量が上記数値範囲の上限値を上回るよう調製した比較例３〜４のエラストマー組成物は、被膜外観が優れず、実用に適しなかった。さらに、アルキル鎖の炭素数が１であるメタクリル酸メチルを配合した比較例５のエラストマー組成物は、タフテックＭ１９１３（水添ブロック共重合体（ａ））とイミレックス−Ｃ（Ｎ−置換マレイミド（ｂ））との相溶性が優れず、被膜外観が劣った。
【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
ビニル芳香族化合物を主体とする重合体ブロックＡと、共役ジエン化合物を主体とする重合体ブロックＢとから構成されるブロック共重合体が水素添加された水添ブロック共重合体（ａ）と、
Ｎ−置換マレイミド（ｂ）、および、アルキル鎖炭素数が６〜１２の（メタ）アクリル酸エステル（ｃ）の共重合体と、を含み、
前記Ｎ−置換マレイミド（ｂ）は、質量部換算で、前記水添ブロック共重合体（ａ）と前記Ｎ−置換マレイミド（ｂ）の合計（ａ＋ｂ）に対し、５〜２０質量部含まれ、
炭化水素系溶媒またはケトン類の少なくともいずれか一方に分散されている、熱可塑性エラストマー組成物。
【請求項２】
ビニル芳香族化合物を主体とする重合体ブロックＡと、共役ジエン化合物を主体とする重合体ブロックＢとから構成されるブロック共重合体が水素添加された水添ブロック共重合体（ａ）と、
Ｎ−置換マレイミド（ｂ）、および、アルキル鎖炭素数が６〜１２の（メタ）アクリル酸エステル（ｃ）の共重合体と、を含み、
前記Ｎ−置換マレイミド（ｂ）は、質量部換算で、前記水添ブロック共重合体（ａ）と前記Ｎ−置換マレイミド（ｂ）の合計（ａ＋ｂ）に対し、５〜２０質量部含まれる、熱可塑性エラストマー組成物を用いて絶縁処理され、防湿絶縁性を有する、薄物成形体。
【請求項３】
Ｎ−置換マレイミド（ｂ）、および、アルキル鎖炭素数が６〜１２の（メタ）アクリル酸エステル（ｃ）を混合し、共重合させる共重合工程と、
得られた共重合体と、ビニル芳香族化合物を主体とする重合体ブロックＡと、共役ジエン化合物を主体とする重合体ブロックＢとから構成されるブロック共重合体を水素添加してなる水添ブロック共重合体（ａ）とを混合する混合工程とを有し、
前記混合工程において、前記Ｎ−置換マレイミド（ｂ）は、質量部換算で、前記水添ブロック共重合体（ａ）と前記Ｎ−置換マレイミド（ｂ）の合計（ａ＋ｂ）に対し、５〜２０質量部含まれるよう混合されており、前記水添ブロック共重合体（ａ）は、炭化水素系溶媒またはケトン類の少なくともいずれか一方に分散されている、熱可塑性エラストマー組成物の製造方法。